비 교예 5 의 경우 강종 E 의 탄소 ( C ) 함량 이 본 발명 의 성분 범위 를 초과 하 여 , 기타 조건 을 만족 함 에 도 탄소 ( C ) 와 실리콘 ( Si ) 함량 이 높 아 잔류 오스테나이트 의 수밀도 와 크기 가 모두 높 았 으며 , 구멍 확장 성 ( HER ) 값 이 25 % 미만 으로 낮 게 얻 어 졌 고 LME 저항성 도 낮 았 다 .